Порошковое покрытие с низкой температурой нанесения

1. Композиция порошкового покрытия, содержащая:
композицию эпоксидной смолы; и
агент отверждения,
при этом эпоксидная смола и агент отверждения объединены с образованием композиции порошкового покрытия, которая отверждается при температуре от приблизительно 165°С до 185°С в течение трех минут.
2. Способ нанесения покрытия на изделие, включающий стадии, на которых:
наносят композицию порошкового покрытия по п. 1 на поверхность изделия, подлежащего покрытию; и
отверждают композицию порошкового покрытия при температуре от приблизительно 165°С до 185°С в течение трех минут.
3. Композиция по п. 1, отличающаяся тем, что агент отверждения имеет структуру формулы I:
1
где R представляет собой многовалентный органический радикал, являющийся производным карбоновой кислоты; и п означает 1 или 0.
4. Композиция по п. 1, отличающаяся тем, что агент отверждения имеет структуру формулы I:
1
где R представляет собой двухвалентный органический радикал, дополнительно включающий замещенный или незамещенный С1-С20 алкил; замещенный или незамещенный С2-С10 алкенил; замещенный или незамещенный С3-С10 циклоалкил; замещенный или незамещенный С3-С10 циклоалкенил; замещенный или незамещенный С3-С10 арил или аралкил; замещенный или незамещенный С3-С10 гетероарил; замещенную или незамещенную С2-С10 алкановую кислоту или ее сложные эфиры; замещенные или незамещенные С2-С10 дикарбоновые кислоты или их сложные эфиры; или замещенную С2-С10 алкеновую кислоту или ее сложные эфиры, и n означает 1 или 0.
5. Композиция по п. 1, отличающаяся тем, что агент отверждения выбран из группы, состоящей из карбодигидразида, дигидразида щавелевой кислоты, дигидразида малоновой кислоты, дигидразида этилмалоновой кислоты, дигидразида янтарной кислоты, дигидразида глутаровой кислоты, дигидразида адипиновой кислоты, дигидразида пимелиновой кислоты, дигидразида себациновой кислоты, дигидразида малеиновой кислоты, дигидразида изофталевой кислоты, дигидразида эйкозандиовой кислоты, валиндигидразида и их смесей.
6. Композиция по п. 1, отличающаяся тем, что агент отверждения выбран из группы, состоящей из дигидразида адипиновой кислоты, дигидразида себациновой кислоты, дигидразида изофталевой кислоты, дигидразида эйкозандиовой кислоты, валиндигидразида и их смесей.
7. Композиция по п. 1, отличающаяся тем, что агент отверждения представляет собой дигидразид себациновой кислоты.
8. Композиция по п. 1, отличающаяся тем, что отвержденная композиция демонстрирует 30-дневное катодное отслаивание менее, чем приблизительно 15 мм.
9. Композиция по п. 1, отличающаяся тем, что эпоксидная смола и агент отверждения объединены с образованием наплавляемого эпоксидного покрытия.
10. Композиция по п. 1, отличающаяся тем, что отвержденная композиция покрытия представляет собой однослойное покрытие для труб или наплавляемую эпоксидную грунтовку для многослойного покрытия для труб.